(57)【要約】      （修正有）【課題】初期および繰り返し使用時に電気特性の安定性を向上させると共に、露光メモリー画像が発生しない良好な有機感光体を提供する。【解決手段】導電性支持体上に直接又は下引き層を介して、電荷発生剤を含有する電荷発生層と、電荷輸送剤を含有する電荷輸送層を設けた機能分離積層型有機感光体において、電荷輸送層に，下記一般式（１）で示される正孔輸送剤と，特定の電子輸送剤を含有する。2005049470.tif 000014【選択図】なし【特許請求の範囲】
【請求項１】
導電性支持体上に直接または下引き層を介して、電荷発生剤を含有する電荷発生層と電荷輸送剤を含有する電荷輸送層を設けた積層型電子写真感光体において、前記電荷輸送層には正孔輸送剤として下記一般式（１）で示される化合物の少なくとも１種と電子輸送剤として下記一般式（２）で示される化合物の少なくとも１種を含有することを特徴とする機能分離積層型電子写真感光体。
【化１】
2005049470.tif 000012
上記式中、Ｒ１、Ｒ２、Ｒ５およびＲ６は同一または異なって、アルキル基、アルコキシ基、アリール基、アラルキル基を示す。ｍ，ｎ，ｐおよびｑは同一または異なって０〜３の整数を示す。但し、Ｒ１およびＲ２が同一の基であるとき、ｍおよびｎは異なる整数を示す。また、Ｒ５およびＲ６が同一の基であるとき、ｐおよびｑは異なる整数を示す。Ｒ３およびＲ４は同一または異なって、水素原子またはアルキル基を示す。
【化２】
2005049470.tif 000013
上記式中、Ｒは水素原子、アルキル基、アルコキシ基、であり、Ｒ１  及びＲ２  の各々は置換または未置換のアルキル基、アルコキシ基またはアリール基であって、これらは互いに異なっており、Ｒ３  は水素原子、或いは置換または未置換のアルキル基、アルコキシ基またはアリール基である、で表されるナフタレンテトラカルボン酸ジイミド誘導体。
【請求項２】
上記電荷輸送層中の前記正孔輸送剤量に対する前記電子輸送剤量の重量比が正孔輸送剤１００重量部に対して１０重量部以上４０重量部以下であることを特徴とする請求項１記載の機能分離積層型電子写真感光体。
【発明の詳細な説明】
【０００１】
【発明の属する技術分野】本発明は、レーザープリンタ、静電式複写機、普通紙ファクシミリ装置、およびこれらの機能を併せ持つ複合装置などの画像形成装置に使用される電子写真感光体に関するものである。
【０００２】
【従来の技術】上記画像形成装置においては、光照射によって電荷を発生する電荷発生剤、発生した電荷を輸送する電荷輸送剤、およびこれらの物質が分散される層を構成する結着樹脂等からなる、いわゆる有機感光体が広く使用されている。有機感光体としては、大別して、電荷発生剤と電荷輸送剤とを同一の層中に含有させた単層型の感光層を備えたものと、電荷発生剤を含む電荷発生層と、電荷輸送剤を含む電荷輸送層とを積層した積層型の感光層を備えた感光体が一般的であるが、初期および繰り返し使用される場合にも電気的特性を満足させる感光層の設計が容易な積層型の感光体を用いる場合が多い。
【０００３】
一方、電子写真方式を利用した画像形成装置は、感光体を帯電し（主帯電工程）、画像露光して静電潜像を形成し（露光工程）、この静電潜像を現像バイアス電圧が印加された状態でトナー現像し（現像工程）、形成されるトナー像を転写紙に転写し（転写工程）、定着して画像形成を行う。また、感光体上の残留トナーはウレタンブレード等によりクリーニングされ（クリーニング工程）、感光体上の残留電荷はＬＥＤ等により消去される（除電工程）。また、前記電子写真方式を利用した画像形成装置には、デジタル及びアナログ複写機、ファクシミリ、レーザービームプリンタ等があり、特に帯電工程で感光体に印加される帯電電圧と同極性のトナーを使用して現像する反転現像方式は、デジタル画像形成装置に広く使用されている。
【０００４】
前記画像形成装置で、感光体を繰り返し使用する場合に発生する電気的劣化は、電子写真感光体特性に対し、繰り返し使用した場合の暗部電位（Ｖｏ）の低下や露光電位（ＶＬ）の上昇として現れる他、光が照射された部分にキャリアーが滞留し光が照射していない部分と電位差を生じ、画像中では当該部分が黒くなる（露光メモリー画像）という問題が発生する。
【０００５】
【問題を解決しようとする課題】以上の諸特性を満足させるために先行技術として例えば特許文献１には電荷発生層にジスアゾ顔料を有し電荷輸送層にフルオレン化合物を含有する方法が開示されており、また特許文献２には電荷発生層にクロロガリウムフタロシアニン化合物及びヒドロキシガリウムフタロシアニン化合物の少なくとも１種を含有し電荷輸送層に特定の電荷輸送物質を含有することで露光メモリーを改良する方法が開示されている。
【０００６】
【特許文献１】
特開平０７−４３９２０号公報
【０００７】
【特許文献２】
特開２０００−８９４９３
しかしながら、使用される電子写真プロセスの構成によっては、上記開示されている特定の電荷輸送剤を用いても、未だ露光メモリー特性が不充分であった。さらに、この露光メモリーの問題は、前記したように電子写真感光体が電子写真プロセスにおいて繰り返し使用された場合に発生するだけでなく、コピー機、プリンターの製造時に電子写真感光体に照射される光、または、市場においてコピー機・プリンターのメンテナンス時に電子写真感光体を外部に取り出したときに照射される光によっても引き起こされる場合があり、電子写真感光体の特性上軽視できない技術的課題であった。
【０００８】
【問題を解決するための手段】本発明者らは、高感度、低残留電位、高移動度で高耐久性の電子写真感光体を提供する特定の正孔輸送剤を使用し、且つ特定の電子輸送剤を電荷輸送層に含有させることにより、前記正孔輸送剤により発現される高感度、低残留電位、高移動度、高耐久等の種々の長所を損なうことなく、さらに露光メモリー特性を改善できることを見い出し本発明を完成した。
【０００９】
すなわち、本発明の要旨は、導電性支持体上に直接または下引き層を介して、電荷発生剤を含有する電荷発生層と電荷輸送剤を含有する電荷輸送層を設けた積層型電子写真感光体において、前記電荷輸送層には下記一般式（１）で示される正孔輸送剤の少なくとも１種と下記一般式（２）で示される電子輸送剤の少なくとも１種を含有することを特徴とする機能分離積層型電子写真感光体、に存する。
【００１０】
また、上記電荷輸送層中の前記正孔輸送剤量に対する前記電子輸送剤量の重量比が正孔輸送剤１００重量部に対して１０重量部以上４０重量部以下であることが望ましい。
【００１１】
【化３】
2005049470.tif 000002
【００１２】
上記式中、Ｒ１、Ｒ２、Ｒ５およびＲ６は同一または異なって、アルキル基、アルコキシ基、アリール基、アラルキル基原子を示す。ｍ，ｎ，ｐおよびｑは同一または異なって０〜３の整数を示す。但し、Ｒ１およびＲ２が同一の基であるとき、ｍおよびｎは異なる整数を示す。また、Ｒ５およびＲ６が同一の基であるとき、ｐおよびｑは異なる整数を示す。Ｒ３およびＲ４は同一または異なって、水素原子またはアルキル基を示す。
【００１３】
【化４】
2005049470.tif 000003
【００１４】
上記式中、Ｒは水素原子、アルキル基、アルコキシ基、であり、Ｒ１  及びＲ２  の各々は置換または未置換のアルキル基、アルコキシ基またはアリール基であって、これらは互いに異なっており、Ｒ３  は水素原子、或いは置換または未置換のアルキル基、アルコキシ基またはアリール基である、で表されるナフタレンテトラカルボン酸ジイミド誘導体。
【００１５】
【本発明の実施の形態】以下、本発明につき詳細に説明する。本発明の電子写真感光体は、導電性支持体上に直接または下引き層を介して電荷発生剤を含有する電荷発生層と、特定の構造を有する正孔輸送剤を含有する電荷輸送層を有し、前記電荷輸送層には少なくとも特定の構造を有する電子輸送剤を含有することで高感度、低残留電位、高移動度、高耐久、かつ露光メモリー特性に優れる積層型電子写真感光体が得られる。導電性支持体上または中間層上の層構成は、電荷発生層の上に電荷輸送層を積層した構成でも、電荷輸送層の上に電荷発生層を積層した構成でもよい。
【００１６】
前記一般式（１）で示される化合物の具体例を（ＨＴ−１）〜（ＨＴ−１２）に夫々示すが、本発明においてはこれらに限定されるものではない。
【００１７】
【化５】
2005049470.tif 000004
【００１８】
【化６】
2005049470.tif 000005
【００１９】
前記一般式（２）で示される化合物の具体例を（ＥＴ―１）〜（ＥＴ―８）に夫々示すが、本発明においてはこれらに限定されるものではない。
【００２０】
【化７】
2005049470.tif 000006
【００２１】
＜導電性支持体＞導電性支持体としては公知の電子写真感光体に採用されているものがいずれも使用できる。具体的には例えばアルミニウム、アルミニウム合金、ステンレス鋼、銅、ニッケル等の金属材料からなるドラム、シートあるいはこれらの金属箔のラミネート物、蒸着物、あるいは表面にアルミニウム、銅、パラジウム、酸化すず、酸化インジウム等の導電性層を設けたポリエステルフィルム、紙等の絶縁性支持体が挙げられる。更に、金属粉末、カーボンブラック、ヨウ化銅、高分子電解質等の導電性物質を適当なバインダーとともに塗布して導電処理したプラスチックフィルム、プラスチックドラム、紙、紙管等が挙げられる。また、金属粉末、カーボンブラック、炭素繊維等の導電性物質を含有し、導電性となったプラスチックのシートやドラムが挙げられる。又、酸化スズ、酸化インジウム等の導電性金属酸化物で導電処理したプラスチックフィルムやベルトが挙げられる。なかでもアルミニウム等の金属のエンドレスパイプが好ましい支持体である。
【００２２】
＜中間層＞本発明においては、導電性支持体と感光層との間には通常使用されるような公知の中間層が設けられていてもよい。
中間層としては、例えばアルミニウム陽極酸化被膜、酸化アルミニウム、水酸化アルミニウム等の無機層、ポリビニルアルコール、ポリビニルピリジン、ポリビニルピロリドン、ポリエチレンオキシド、ポリアクリル酸類、セルロース類、ポリグルタミン酸、カゼイン、ゼラチン、デンプン類の水溶性樹脂、フェノール樹脂、アルキド樹脂、メラミン樹脂、ポリビニルホルマール等の樹脂を用いる有機層が使用される。有機層をバリアー層として用いる場合には単独あるいはチタニア、アルミナ、シリカ、酸化ジルコニウム、酸化チタン等の金属酸化物あるいは銅、銀、アルミニウム等の金属微粉末を分散させて用いてもよい。有機層の場合は、前述の樹脂を単独或いは前述金属酸化物・金属微粉末とともに溶媒に溶解あるいは分散し、前述の導電性支持体の上にワイヤーバー、ドクターブレード、フィルムアプリケータ、浸積、スプレーなどの塗布方法により塗工し乾燥させることにより形成することができる。これらのバリアー層の膜厚は適宜設定できるが、０．０５〜２０μｍ、好ましくは０．１〜１０μｍの範囲で用いることが好ましい。
【００２３】
積層型の中間層において、導電性に影響を与えない程度に別途、薄膜の樹脂層を設けることができる。この場合、使用する樹脂としては、ポリビニルアルコール、ポリビニルピリジン、ポリビニルピロリドン、ポリエチレンオキシド、ポリアクリル酸類、メチルセルロース、エチルセルロース、ポリグルタミン酸、カゼイン、ゼラチン、デンプン等の水溶性樹脂、ポリアミド樹脂、フェノール樹脂、ポリビニルホルマール、アルキド樹脂等の樹脂があげられる。
【００２４】
＜電荷発生層＞前述した中間層の上には、電荷発生剤を含有する電荷発生層が形成される。電荷発生剤としては、例えばセレン、セレン−テルル、セレン‐ヒ素、硫化カドミウム、α‐シリコンなどの無機光導電材料の粉末、無金属フタロシアニン、チタニルフタロシアニン系顔料、アゾ系顔料、ビスアゾ顔料、ペリレン系顔料、アンサンスロン系顔料、インジゴ系顔料、トリフェニルメタン系顔料、スチレン系顔料、トルイジン系顔料、ピラゾリン系顔料、キナクリドン系顔料、ジチオケトピロロピロール系顔料などの、従来公知の種々の顔料が挙げられる。
【００２５】
特に半導体レーザー等の赤外光を利用した、レーザービームプリンタや普通紙ファクシミリ装置等のデジタル光学系の画像形成装置には、７００ｎｍ以上の波長領域に感度を有する感光体が必要となるため、電荷発生剤として、前記例示のうちフタロシアニン系顔料が好適に使用され、電荷発生剤は、感光層が所望の波長域に感度を有するように、１種単独で、あるいは２種以上を組合わせて使用することができる。
【００２６】
電荷発生層のバインダー樹脂としては、ポリエステル、ポリビニルアセテート、ポリカーボネート、ポリビニルアセトアセタール、ポリビニルプロピオナール、ポリビニルブチラール、フェノキシ、エポキシ、ウレタン、セルロースエステル、セルロースエーテルなどの各種バインダー樹脂で結着した形の分散層で使用してもよい。更に、バインダー樹脂としては、スチレン、酢酸ビニル、塩化ビニル、アクリル酸エステル、メタクリル酸エステル、ビニルアルコール、エチルビニルエーテル等のビニル化合物の重合体および共重合体、ポリアミド、けい素樹脂等が挙げられる。
【００２７】
電荷発生剤はバインダー樹脂１００重量部に対して、電荷発生剤を５〜１０００重量部、特に３０〜５００重量部の割合で含有させるのが好ましい。
【００２８】
＜電荷輸送層＞
電荷輸送層は主として（ＨＴ−１）〜（ＨＴ−１２）で示される正孔輸送剤と（ＥＴ―１）〜（ＥＴ−８）で示される電子輸送剤および樹脂バインダーにより構成される。
【００２９】
また、電荷輸送層に含有させる電子輸送剤の含有量は、電荷輸送層に含有している正孔輸送剤１００重量部に対して１０重量部以上４０重量部以下の割合で含有させることができる。
【００３０】
本発明において、電荷輸送層中の正孔輸送剤は一般式（１）で表される正孔輸送剤１種のみを用いるほか、２種以上を混合してもよい。第２の正孔輸送剤は一般式（１）で表される第１の正孔輸送剤に対して５から１００重量部、好ましくは３０から１００重量部がよく、電荷輸送層に含有される正孔輸送剤の合計量は結着樹脂１００重量部に対して１０から５００重量部、好ましくは３０から１００重量部の割合で含有させるのが好ましい。
【００３１】
電荷輸送層に含有される第２の正孔輸送剤としては、従来公知の種々の正孔輸送性化合物のものが使用可能である。特にベンジジン系化合物、フェニレンジアミン系化合物、ナフチレンジアミン系化合物、フェナントリレンジアミン系化合物、オキサジアゾール系化合物、スチリル系化合物、カルバゾール系化合物、ピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、およびジフェニレンジアミン系化合物などが好適に使用される。
特に、電荷輸送層に第２の正孔輸送剤を含有させる場合は、第２の正孔輸送剤として第１の正孔輸送剤とは異なる一般式（１）で表される正孔輸送剤を用いるのが好ましい。
【００３２】
本発明において、電荷輸送層中の電子輸送剤は一般式（２）で表される電子輸送剤１種のみを用いるほか、第１の電子輸送剤とは異なる、一般式（２）で表される電子輸送剤を第１の電子輸送剤と組み合わせて用いることができる。
【００３３】
第２の電子輸送剤は一般式（２）で表される第１の電子輸送剤１００重量部に対して５〜１００重量部、好ましくは３０〜５０重量部がよく、電荷輸送層に含有される電子輸送剤の合計量は結着樹脂１００重量部に対して１から２００重量部、好ましくは５から４５重量部の割合で含有させるのが好ましい。
【００３４】
電荷輸送層のバインダー樹脂としては、例えばポリエステル、ポリメチルメタクリレート、ポリスチレン、ポリ塩化ビニルなどのビニル重合体、及びその共重合体、ポリカーボネイト、ポリエステル、ポリエステルカーボネート、ポリスルホン、ポリイミド、フェノキシ、エポキシ、シリコーン樹脂など重合体、及びその共重合体でもよく、又これらの部分的架橋硬化物も使用できる。さらに、前記バインダー樹脂の２種以上をブレンドして用いてもよい。バインダー樹脂と電荷輸送物質との割合は、バインダー樹脂１００重量部に対して３０〜９０重量部、好ましくは４０〜７０重量部の範囲で使用される。また電荷輸送層には、必要に応じて酸化防止剤、増感剤等の各種添加剤を含んでいてもよい。電荷輸送層の膜厚は１０〜６０μｍ、好ましくは１０〜４５μｍ、さらに好ましくは２５〜４０μｍの厚みで使用されるのがよい。
【００３５】
電荷輸送層の成形方法としては、層に含有させる物質を溶剤に溶解又は分散させて得られた塗布液をワイヤーバー、ドクターブレード、フィルムアプリケータ、浸積、スプレーなどの公知の塗布方法により塗工し乾燥させることにより形成することができる。
【００３６】
本発明の電子写真感光体は電子写真複写機に利用するのみならず、レーザービームプリンター、ＣＲＴプリンター、ＬＥＤプリンター、液晶プリンター、レーザー製版、ファクシミリ等の電子写真応用分野にも広く利用することができる。
本発明の電子写真感光体を使用する複写機・プリンター等の電子写真装置は、少なくとも帯電、露光、現像、転写の各プロセスを含むが、どのプロセスも通常用いられる方法のいずれを用いても良い。
【００３７】
帯電方法（帯電器）としては、例えばコロナ放電を利用したコロトロンあるいはスコロトロン帯電、導電性ローラーあるいはブラシ、フィルムなどによる接触帯電などいずれを用いても良い。このうち、コロナ放電を利用した帯電方法では暗部電位を一定に保つためにスコロトロン帯電が用いられることが多い。本発明において、露光は、通常、波長５００ｎｍ以上のものを用い、具体的には、Ｈｅ−Ｎｅ等のレーザー光、あるいは、ランプ、蛍光灯等が用いられるが、レーザー光を用いることがより好ましい。
【００３８】
現像方法としては、磁性あるいは非磁性の一成分現像剤、二成分現像剤などを接触あるいは非接触させて現像する一般的な方法が用いられる。転写方法としては、コロナ放電によるもの、転写ローラーあるいは転写ベルトを用いた方法等いずれでもよい。転写は、紙やＯＨＰ用フィルム等に対して直接行っても良いし、一旦中間転写体（ベルト状あるいはドラム状）に転写したのちに、紙やＯＨＰ用フィルム上に転写しても良い。
【００３９】
通常、転写の後、現像剤を紙などに定着させる定着プロセスが用いられ、定着手段としては一般的に用いられる熱定着、圧力定着などを用いることができる。
これらのプロセスのほかに、通常用いられるクリーニング、除電等のプロセスを有しても良い。
【００４０】
【実施例】以下に実施例を用いて本発明の具体的態様を更に詳細に説明するが、本発明はその要旨を超えない限り、これらの実施例によって限定されるものではない。
＜実施例１＞
《中間層の形成》結着樹脂としてフェノール樹脂（大日本インキ社製のＴＤ４４７）６０重量部、電子輸送剤（ＥＴ−１）２０重量部および分散媒としてメタノール１００重量部を、ボールミル（φ１のジルコニアビーズ）にて２４時間混合、分散させて中間層用の塗布液を作製した。次いで、φ３０のアルミニウム素管（支持基体）上にテフロンブレードを用いて中間層の塗布液を塗布し、１５０℃で３０分間乾燥させて、平均膜厚が１０μｍの中間層を形成し、実施例１の電子写真感光体の中間体を作製した。
《電荷発生層の形成》まず、顔料としてのＹ型チタニルフタロシアニン１重量部を、分散媒としてのエチルセロソルブ３９重量部に添加し、超音波分散機を用いて１次分散させた。この分散液にさらに、結着樹脂としてのポリビニルブチラール（積水化学工業製のＢＭ−１）１重量部を、９重量部のエチルセロソルブに溶解させた液を添加して、再び超音波分散機を用いて２次分散させて、積層型感光層のうち電荷発生層用の塗布液を作製した。次にこの塗布液を前記中間体上にテフロンブレードを用いて塗布し、１１０℃で５分間乾燥させて、膜厚０．５μｍの電荷発生層を形成した。
《電荷輸送層の形成》次いで、正孔輸送剤のスチルベン化合物（ＨＴ―１）８０重量部と電子輸送剤であるジフェノキノン誘導体（ＥＴ―１）２０重量部（正孔輸送剤に対して２５重量％）と、結着樹脂であるＺ型ポリカーボネート（帝人化成製のパンライトＴＳ２０５０）１００重量部とを、８００重量部のテトラヒドロフランと共に混合、分散させて、電荷輸送層用の塗布液を得た。そしてこの塗布液を、上記電荷発生層上にテフロンブレードを用いて塗布し、１１０℃で３０分間乾燥させて、膜厚３０μｍの電荷輸送層を形成して、実施例１の積層型電子写真感光体を作製した。
＜実施例２＞実施例１において、電荷輸送層の電子輸送剤量を１０重量部（正孔輸送剤に対して１２．５重量％）としたこと以外は実施例１と同様にして積層型電子感光体を作成した。
＜実施例３＞実施例１において、電荷輸送層の電子輸送剤量を３０重量部（正孔輸送剤に対して３７．５重量％）としたこと以外は実施例１と同様にして積層型電子感光体を作成した。
＜実施例４＞実施例１において、電荷輸送層の電子輸送剤を（ＥＴ−２）としたこと以外は実施例１と同様にして積層型電子感光体を作成した。
＜実施例５＞実施例１において、電荷輸送層の電子輸送剤を（ＥＴ−３）としたこと以外は実施例１と同様にして積層型電子感光体を作成した。
＜実施例６＞実施例１において、電荷輸送層の正孔輸送剤を（ＨＴ−２）としたこと以外は実施例１と同様にして積層型電子感光体を作成した。
＜実施例７＞実施例１において、電荷輸送層の正孔輸送剤を（ＨＴ−３）としたこと以外は実施例１と同様にして積層型電子感光体を作成した。
＜実施例８＞実施例１において、電荷輸送層の正孔輸送剤を（ＨＴ−１１）としたこと以外は実施例１と同様にして積層型電子感光体を作成した。
＜実施例９＞実施例１において、電荷輸送層の正孔輸送剤を（ＨＴ−１２）としたこと以外は実施例１と同様にして積層型電子感光体を作成した。
＜比較例１＞実施例１において、電荷輸送層の電子輸送剤（ＥＴ−１）２０重量部を除いたこと以外は実施例１と同様にして積層型電子感光体を作成した。
＜比較例２＞実施例１において、電荷輸送層の電子輸送剤（ＥＴ−１）２０重量部を除き、正孔輸送剤（ＨＴ−１３）を２０重量部追加したこと以外は実施例１と同様にして積層型電子感光体を作成した。
【００４１】
【化８】
2005049470.tif 000007
【００４２】
＜比較例３＞実施例１において、電荷輸送層の電子輸送剤（ＥＴ−１）２０重量部を除き、正孔輸送剤（ＨＴ−１４）を２０重量部追加したこと以外は実施例１と同様にして積層型電子感光体を作成した。
【００４３】
【化９】
2005049470.tif 000008
【００４４】
＜比較例４＞実施例１において、電荷輸送層の電子輸送剤（ＥＴ−１）の代わりに、電子輸送剤（ＥＴ−８）を加えたこと以外は実施例１と同様にして積層型電子感光体を作成した。
【００４５】
【化１０】
2005049470.tif 000009
【００４６】
＜比較例５＞実施例１において、電荷輸送層の電子輸送剤（ＥＴ−１）の代わりに、電子輸送剤（ＥＴ−９）を加えたこと以外は実施例１と同様にして積層型電子感光体を作成した。
【００４７】
【化１１】
2005049470.tif 000010
【００４８】
＜比較例６＞実施例１において、電荷輸送層の正孔輸送剤（ＨＴ−１）の代わりに正孔輸送剤（ＨＴ―１３）を加えたこと以外は実施例１と同様にして積層型電子感光体を作成した。
＜比較例７＞実施例１において、電荷輸送層の正孔輸送剤（ＨＴ−１）の代わりに正孔輸送剤（ＨＴ―１４）を加えたこと以外は実施例１と同様にして積層型電子感光体を作成した。
＜比較例８＞実施例１において、電荷輸送層の電子輸送剤（ＥＴ−１）を４０重量部（正孔輸送剤に対して５０重量％）にしたこと以外は実施例１と同様にして積層型電子写真感光体を作成した。
【００４９】
上記のようにして得た感光層を有する電子写真感光体をＣａｎｏｎ社製レーザープリンターＬＢＰ―４５０に搭載し、１０００枚プリント前後の下記の各特性を評価した結果を表１に示した。
【００５０】
【表１】
2005049470.tif 000011
【００５１】
＜帯電及び感度＞電子写真感光体をＣａｎｏｎ社製レーザープリンターＬＢＰ―４５０に搭載し、未露光時の表面電位、及び露光時の表面電位を現像位置で測定した。
＜露光メモリー＞電子写真感光体をＣａｎｏｎ社製レーザープリンターＬＢＰ―４５０に搭載しドラム１周目に黒ベタ部を印字し、ドラム２周目以降グレー画像を印字し、ドラム２周目以降に相当するグレー部にドラム１周目の黒ベタ部が露光メモリー画像として発生しているか否かを目視により判断した。露光メモリーの発生を判断するには図１に示すような原稿を使用した。図１に黒ベタ部の感光体表面電位の低下により、露光部分のメモリー画像がグレー部に発生した画像を示す。露光メモリーの判断基準はメモリー画像が全く発生しなかったものを○とし、わずかに発生しているが実使用上問題ないものを△とし、明らかに発生しているものを×とした。
【００５２】
表１より正孔輸送剤（ＨＴ―１）、（ＨＴ―２）、（ＨＴ―３）、（ＨＴ―１１）、（ＨＴ―１２）を８０重量部と電子輸送剤（ＥＴ―１）、（ＥＴ―２）、（ＥＴ―３）を３０重量部以内（正孔輸送剤に対して３７．５重量％以内）で使用した場合は帯電及び露光後電位が良好なだけでなく、初期及びランニング１０００枚後も露光メモリー画像が発生しなかった。また正孔輸送剤を（ＨＴ―１）を８０重量部含有しているが、電子輸送剤を含有していない比較例１では感度や帯電特性は良いが露光メモリー画像が発生し、電子輸送剤を含有せず一般式（１）で表される正孔輸送剤とその他の正孔輸送剤（ＨＴ−１３）または（ＨＴ−１４）を加えた比較例２および比較例３は、比較例２では感度や帯電特性は良いが露光メモリー画像が発生し、比較例３では、初期感度も悪かった。
また、一般式（２）で表される電子輸送剤の変わりに（ＥＴ−８）、（ＥＴ−９）を加えた比較例４、５も露光メモリー画像が発生した。一般式（１）で表される正孔輸送剤の変わりに（ＨＴ−１３）
と（ＥＴ−１）を加えた比較例６も同様に露光メモリー画像が発生し、（ＨＴ−１４）と（ＥＴ−１）を加えた比較例７は露光メモリーはわずかに発生しただけであったが、初期感度が悪かった。
また正孔輸送剤（ＨＴ―１）を８０重量部と電子輸送剤（ＥＴ―１）を４０部加えた比較例８は、初期に露光メモリー画像がわずかに発生しただけであったが、ランニング１０００枚後は露光メモリー画像が明らかに発生し、電子輸送剤４０部（正孔輸送剤に対して５０重量％以内）では電子輸送剤の量が多すぎることが分かる。
【００５３】
以上より一般式（１）で示した正孔輸送剤と一般式（２）で示した電子輸送剤を電荷輸送中に含み、その電荷輸送剤の含有量が正孔輸送剤に対して１０重量部以上４０重量部以下の場合、帯電、露光後電位を満足した上で、露光メモリーの発生を抑え良好な画像を得ることができた。
【００５４】
【発明の効果】本発明によれば、特定の構造を有する正孔輸送剤と特定の構造を有する電子輸送剤を電荷輸送中に含有することにより、初期、繰り返し使用時における電気特性が安定で、かつ露光メモリー画像が発生しない機能分離積層型感光体を提供することが可能となった。
【図面の簡単な説明】
【図１】露光メモリー画像評価用原稿と露光メモリー画像を示す図である。
【図１】
2005049470.tif 000015